(57)【要約】【課題】耐熱性、耐湿性、誘電性能、及び難燃効果を具備するエポキシ樹脂を提供する。【解決手段】下記一般式（１）で表されるエポキシ樹脂。2008274297.tif 000028（一般式（１）中、Ｘは酸素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基若しくは該ビフェニル基上に、さらにアルキル基が芳香核置換したメチレン基を表す。ｎ及びｍは、０〜５の整数を表し、ｐは平均繰り返し単位数で０〜１０である。）【選択図】なし【特許請求の範囲】
【請求項１】
下記一般式（１）で表されるエポキシ樹脂。
【化１】
2008274297.tif 000026
（一般式（１）中、Ｘは酸素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基若しくは該ビフェニル基上に、さらにアルキル基が芳香核置換したメチレン基を表す。ｎ及びｍは、０〜５の整数を表し、ｐは平均繰り返し単位数で０〜１０である。）
【請求項２】
下記一般式（２）で表されるフェノール化合物。
【化２】
2008274297.tif 000027
（一般式（２）中、Ｘは酸素原子、メチレン基、アルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基若しくは該ビフェニル基上に、さらにアルキル基が芳香核置換したメチレン基を表す。ｎ及びｍは、０〜５の整数を表す。）
【請求項３】
請求項１に記載のエポキシ樹脂と硬化剤とを含有することを特徴とするエポキシ樹脂組成物。
【請求項４】
前記エポキシ樹脂及び硬化剤に加え、無機充填材を組成物中６５〜９５質量％となる割合で含有するものである請求項３に記載の組成物。
【請求項５】
請求項３又は４に記載の組成物を熱硬化してなることを特徴とする硬化物。
【発明の詳細な説明】
【技術分野】
【０００１】
本発明は、エポキシ樹脂、エポキシ樹脂組成物及びその硬化物に関し、さらには、当該エポキシ樹脂及びその原料であるフェノール化合物に関する。
【背景技術】
【０００２】
エポキシ樹脂と硬化剤とからなる熱硬化性樹脂組成物は、半導体封止材料、及び回路基板用ワニス等の電気又は電子部品材料として広く使用されている。
【０００３】
近年、半導体分野では、ボールグリッドアレイ型半導体などの片面封止型パッケージが近年普及しはじめているが、このパッケージは成形後の反りの問題が大きな問題となっており、その解決のためガラス転移温度が高い封止用樹脂が求められている。また、回路基板分野でも同様に、高多層積層基板の寸法安定性を高める手段として、ガラス転移温度が高い材料への要求が強い。
【０００４】
エポキシ樹脂硬化物の耐熱性を向上させるには通常その硬化物の架橋密度を高める方法が一般的であり、そのためエポキシ樹脂中のエポキシ基の濃度を向上させる必要がある。しかし、かかる手段によればエポキシ基に起因する２級水酸基を硬化物中に多く含むこととなり、耐湿性や低誘電性といった半導体封止材料や回路基板用ワニスとしての要求特性を損なうものであった。
【０００５】
そこで、従来より、耐湿性や低誘電性といった要求特性を損なうことなく硬化物の耐熱性に優れた半導体封止材料用エポキシ樹脂として、ジシクロペンタジエン型エポキシ樹脂を用いる技術が開示されている（例えば、特許文献１、特許文献２参照。）。
【０００６】
しかし、上記開示されるジシクロペンタジエン型エポキシ樹脂は、硬化物の耐熱性や耐水性、誘電特性に優れるという半導体封止材料として優れた性能を具備するものの、非常に燃焼し易く、使用の際にハロゲン系難燃剤やリン系難燃剤等の添加系難燃剤の使用が避けられないものであった。一方、ハロゲン系難燃剤はダイオキシン発生要因であり、また、リン系難燃剤はその毒性に加え耐加水分解性を低下させるという問題がある。よって、前記要求特性を損なうことなくエポキシ樹脂自体に難燃性能を具備させるエポキシ樹脂組成物が要求されていた。
【０００７】
【特許文献１】特開平８−２７２５０号公報
【特許文献２】特開平９−４８８３９号公報
【発明の開示】
【発明が解決しようとする課題】
【０００８】
そこで、本発明が解決しようとする課題は、耐熱性、耐湿性、誘電性能、及び難燃効果を具備するエポキシ樹脂を提供することにある。また、エポキシ樹脂組成物において、半導体封止材料や回路基板用ワニス等の電気又は電子部品材料に要求される耐熱性、耐湿性、誘電性能、及び難燃効果を発現させることにある。さらに、該エポキシ樹脂の中間体として適したフェノール化合物を提供することにある。
【課題を解決するための手段】
【０００９】
本発明者等は上記課題を解決すべく鋭意検討を重ねた結果、エポキシ樹脂構造の繰り返し単位を形成する構造として、芳香族炭化水素における芳香環上の隣接する２箇所の置換位置において、炭素原子又は酸素原子を介して２つの前記芳香族炭化水素同士が結合した芳香族多環骨格をエポキシ樹脂構造中に導入することにより、耐熱性、耐湿性及び誘電特性に加え、難燃性が飛躍的に改善される発現されることを見出し本発明を完成するに至った。
【００１０】
即ち本発明は、下記一般式（１）で表されるエポキシ樹脂、該エポキシ樹脂と硬化剤とを含有するエポキシ樹脂組成物及びその硬化物を提供するものである。
【００１１】
【化１】
2008274297.tif 000002
（一般式（１）中、Ｘは酸素原子、メチレン基、炭素原子数１〜４のアルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基若しくは該ビフェニル基上に、さらにアルキル基が芳香核置換したメチレン基を表す。ｎ及びｍは、０〜５の整数を表し、ｐは平均繰り返し単位数で０〜１０である。）
【００１２】
また、上記一般式（１）の原料である下記一般式（２）で表されるフェノール化合物を提供するものである。
【００１３】
【化２】
2008274297.tif 000003
（一般式（２）中、Ｘは酸素原子、メチレン基、アルキル基で置換されたメチレン基、フェニル基で置換されたメチレン基、ナフチル基で置換されたメチレン基、ビフェニル基で置換されたメチレン基、９−フルオレニル基で置換されたメチレン基、又は該フェニル基、該ナフチル基若しくは該ビフェニル基上に、さらにアルキル基が芳香核置換したメチレン基を表す。ｎ及びｍは、０〜５の整数を表す。）
【発明の効果】
【００１４】
本発明によれば、エポキシ樹脂組成物として耐熱性、耐湿性及び誘電性能といった半導体封止材料や回路基板用ワニスとしての要求特性を具備しながらも優れた難燃効果を発現させることができる。さらに、かかる性能を具備するエポキシ樹脂組成物に適したエポキシ樹脂、及び該エポキシ樹脂の原料として適したフェノール化合物を提供できる。
【００１５】
とりわけ、ボールグリッドアレイ型半導体チップに用いた場合、従来から問題となっていた反りを改善できる他、かつ実装時の耐ハンダクラック性が優れたパッケージを得ることができる。またプリント配線基板に用いた場合は、ガラス転移温度が高く、寸法安定性などに優れた高多層化基板を得ることができる。またハロゲン化合物を含有しなくても優れた難燃性をその硬化物に付与できるので、環境問題に対応した半導体封止材料やプリント配線基板などの電子材料分野のエポキシ樹脂材料としてきわめて有用である。
【発明を実施するための最良の形態】
【００１６】
以下、本発明を詳細に説明する。本発明のエポキシ樹脂組成物において用いるエポキシ樹脂は、芳香族炭化水素における芳香環上の隣接する２つの置換位置において、炭素原子又は酸素原子を介して該芳香族炭化水素同士が結合した構造の芳香族多環構造部を有し、かつ、該芳香族多環骨格上の置換基としてグリシジルオキシ基を有するものである。
【００１７】
即ち、このような剛直かつ対象な構造を、エポキシ樹脂構造中に導入することにより、エポキシ樹脂中のエポキシ基濃度を低くしながらも芳香族含有率が高まることから、耐湿性、誘電特性に優れるのみならず、優れた難燃効果を発現することができる。また、その構造の剛直性のため耐熱性も飛躍的に向上する。
【００１８】
このような芳香族多環構造部は、具体的には、以下の構造のものが挙げられる。尚、下記構造式中の芳香環より引き出した線分は他の構造部との共有結合を示すものである。
【００１９】
【化３】
2008274297.tif 000004
【００２０】
【化４】
2008274297.tif 000005
【００２１】
【化５】
2008274297.tif 000006
これらのなかでもとりわけ上記１４〜２４の構造に代表されるような芳香核上にメチル基を有する構造のもの、或いは上記５〜８の構造に代表されるような芳香族炭化水素がナフタレンであるものが、難燃効果が飛躍的に向上する点から好ましい。
【００２２】
本発明のエポキシ樹脂組成物におけるエポキシ樹脂は、前記芳香族多環構造部をその繰り返し単位として有するものであるが、該エポキシ樹脂中には一部他の構造の芳香族構造を含んでいてもよいし、或いは、また、他の芳香族環を有するエポキシ樹脂と併用してもよい。但し、本発明の効果が顕著に発現される点から前記芳香族多環構造部をエポキシ樹脂成分中一定量以上含有することが望ましい。具体的には、前者の場合、当該エポキシ樹脂中の芳香族炭素原子数に対する前記芳香族多環構造部を構成する炭素原子数の割合が２０％以上であり、また、後者の場合、エポキシ樹脂組成物中の全エポキシ樹脂成分中の芳香族炭素原子数に対する前記芳香族多環構造部を構成する炭素原子数の割合が２０％以上である。
【００２３】
また、前記エポキシ樹脂は、比較的高いエポキシ当量を有し、耐湿性、誘電特性に優れる特徴を有しており、よって、耐湿性、誘電特、及び難燃性との性能バランスの点からエポキシ当量２４０〜３３０ｇ／ｅｑの範囲のエポキシ樹脂が好ましい。
【００２４】
このような前記エポキシ樹脂としては、前記一般式（１）で表されるエポキシ樹脂で表されるエポキシ樹脂が適する。
【００２５】
以下、本発明のエポキシ樹脂について詳述する。ナフタレン骨格を有する本発明のエポキシ樹脂は、前記一般式（１）で表されるものである。ここで、該エポキシ樹脂を構成する繰り返し単位は具体的には以下のものが挙げられる。
【００２６】
【化６】
2008274297.tif 000007
【００２７】
上記一般式（１）で表されるエポキシ樹脂は、エポキシ樹脂中のエポキシ基当量が高くそのため硬化物の難燃効果が良好なものとなる。このようにエポキシ基当量が高い場合、通常、架橋密度の低下に伴い耐熱性が低下する。しかし、本発明の場合はエポキシ当量が比較的高くなるにも拘わらず、耐熱性の低下は全く認められず、むしろ極めて良好なる耐熱性を発現する。このような特徴がより顕著になる点からエポキシ当量２４０〜３３０ｇ／ｅｑとなる範囲であることが好ましい。
【００２８】
また、一般式（１）中の繰り返し数の平均値を示すｐの値は、前記の通り０〜１０の範囲であるが、所望の特性によって任意に調製できる。例えば、組成物の流動性や硬化物の耐熱性を高めるためには、平均値ｐは０〜１が好ましく、組成物の軟化点を上げて作業性を優れたものとするには、平均値ｐは１〜５の範囲が好ましい。
【００２９】
さらに、本発明のエポキシ樹脂は、芳香核上にメチル基を導入することにより難燃効果が飛躍的に向上する。このような本来燃焼しやすいアルキル基を多く有するにも拘わらず、硬化物の難燃効果が飛躍的に向上する点は特筆すべき点である。
【００３０】
このような本発明のエポキシ樹脂を製造するには、その中間体である本発明のフェノール化合物を製造し、次いで、得られたフェノール化合物をグリシジルエーテル化することによって製造できる。
【００３１】
次に、本発明のエポキシ樹脂の原料であるフェノール化合物について詳述する。本発明のフェノール化合物は、前記一般式（２）で表されるものである。このようなフェノール化合物としては、具体的には以下の構造のものが挙げられる。
【００３２】
【化７】
2008274297.tif 000008
【００３３】
上記した一般式（２）で表されるフェノール化合物は、本発明のエポキシ樹脂の原料として極めて有用であるが、その剛直かつ対象な構造から種々の用途において適用でき、耐熱性及び難燃性の向上を図ることができる。具体的には、エポキシ樹脂硬化剤やビニルエステル樹脂の原料、半導体用フォトレジスト等の感光性材料の原料、ポリカーボネート樹脂やポリエステル樹脂やポリアリレート樹脂の原料などに用いることでことができる。
【００３４】
次に、上記した一般式（２）で表されるフェノール化合物は、水酸基に隣接する位置に水素原子を有するジヒドロキシナフタレンと、カルボニル基含有化合物とを、酸触媒存在下に反応させることによって製造することができる。この場合、他の構造のフェノール化合物が副製するときは、再結晶等の生成手段により目的物を単離すればよい。
【００３５】
前記水酸基に隣接する位置に水素原子を有するジヒドロキシナフタレンとしては、１，６−ジヒドロキシナフタレン、２，７−ジヒドロキシナフタレン、１，６−ジヒドロキシ−７−メチルナフタレン等が挙げられる。
【００３６】
一方、これと反応させるカルボニル基含有化合物としては、種々のものが使用できる。このカルボニル基含有化合物の種類により得られるフェノール化合物に多様な構造を導入することができ、フェノール化合物に様々な性能を具備させることができる。
【００３７】
具体的には、ホルムアルデヒド、アセトアルデヒド、ベンズアルデヒド、４−メチルベンズアルデヒド、３，４−ジメチルベンズアルデヒド、ビフェニルアルデヒド、ナフチルアルデヒド等のアルデヒド化合物、ベンゾフェノン、フルオレノン、インダノン等のケトン化合物が挙げられる。これらのなかでもエポキシ樹脂中間体として、難燃性を飛躍的に高めるにはベンズアルデヒド、４−メチルベンズアルデヒド、３，４−ジメチルベンズアルデヒド、ビフェニルアルデヒド、及びナフチルアルデヒドが好ましい。
【００３８】
次に、反応触媒は酸触媒を用いる。ここで、前記フェノール化合物を純度良く製造するには、触媒として、塩酸、硫酸、パラトルエンスルホン酸、メタンスルホン酸などの強酸を用いることが好ましい。
【００３９】
ここで、水酸基に隣接する位置に水素原子を有するジヒドロキシベンゼン又は水酸基に隣接する位置に水素原子を有するジヒドロキシナフタレンと、カルボニル基含有化合物との反応は、先ず第一段として前記ジヒドロキシトリメチルベンゼン又は前記ジヒドロキシナフタレンと、カルボニル基含有化合物との縮合反応によりメチレンを介してジヒドロキシトリメチルベンゼン同士が結合し、次いで、第２段として水酸基同士の脱水縮合反応して６員環エーテル骨格を形成することにより完結する。例えば、トリメチルハイドロキノンとホルムアルデヒドの反応では、第１段及び第２段の反応は下記（１）、（２）に示すように進行する。
【００４０】
【化８】
2008274297.tif 000009
この反応条件としては、上記の２段階逐次反応が進行し、所望の骨格が生成する条件であればよい。具体的には、前記ジヒドロキシベンゼン又は前記ジヒドロキシナフタレンと、前記カルボニル基含有化合物との反応比率は、前者１モルに対し後者が０．１〜３．０モルとなる範囲であり、反応温度は５０〜２００℃の範囲である。
【００４１】
この反応条件は、特に目的物の収率及び反応生成物中の純度が良好になる点から、前記ジヒドロキシベンゼン又は前記ジヒドロキシナフタレンと、前記カルボニル基含有化合物との反応比率が前者１モルに対し後者が０．４〜０．７モルとなる範囲であり、反応温度は１００〜１５０℃の範囲であることが特に好ましい。
【００４２】
反応は適当な有機溶媒、例えばトルエン、ベンゼン、エチレングリコール或いはこれらの混合溶媒に原料を溶解させて反応を行うことが好ましく、また、第２段の反応は脱水反応であるので生成水を除去しながら反応を行うことが望ましい。
【００４３】
このようにして得られる本発明のフェノール化合物は、次いで、エピクロルヒドリン、エピブロムヒドリン、β−メチルエピクロルヒドリン等のエピハロヒドリン類の溶解混合物に水酸化ナトリウム、水酸化カリウム等のアルカリ金属水酸化物を添加し、又は添加しながら２０〜１２０℃で１〜１０時間反応させることにより本発明のエポキシ樹脂を得ることができる。
【００４４】
エピハロヒドリン類の添加量は、原料の該フェノール樹脂中の水酸基１当量に対して、通常０．３〜２０当量の範囲である。エピハロヒドリン類が２．５当量よりも少ない場合、エポキシ基と未反応水酸基との付加反応により生成する２級水酸基を含んだ高分子量物が得られる。一方、２．５当量よりも多い場合、低分子量体の含有量が高くなる。
【００４５】
上記のフェノール化合物とエピハロヒドリン類との反応において、アルカリ金属水酸化物はその水溶液を使用してもよい。その場合、該アルカリ金属水酸化物の水溶液を連続的に反応系内に添加すると共に減圧下、又は常圧下連続的に水及びエピハロヒドリンを留出させ、さらに、分液し水は除去しエピハロヒドリン類は反応系内に連続的に戻す方法でもよい。
【００４６】
また、本発明のエポキシ樹脂は、前記したフェノール化合物とエピハロヒドリン類の溶解混合物にテトラメチルアンモニウムクロライド、テトラメチルアンモニウムブロマイド、トリメチルベンジルアンモニウムクロライド等の４級アンモニウム塩を触媒として添加し５０〜１５０℃で１〜５時間反応させ、次いで得られた該フェノール樹脂のハロヒドリンエーテル化物にアルカリ金属水酸化物の固体又は水溶液を加え、再び２０〜１２０℃で１〜１０時間反応させ脱ハロゲン化水素（閉環）させる方法によっても製造することができる。
【００４７】
これらの反応においては反応を円滑に進行させるためにメタノール、エタノール、イソプロピルアルコール、ブタノールなどのアルコール類、アセトン、メチルエチルケトンなどのケトン類、ジオキサンなどのエーテル類、ジメチルスルホン、ジメチルスルホキシド等の非プロトン性極性溶媒などを添加して反応を行うことが好ましい。溶媒を使用する場合のその使用量は、エピハロヒドリン類１００質量部に対し通常５〜５０質量部、好ましくは１０〜３０質量部である。また非プロトン性極性溶媒を用いる場合はエピハロヒドリン類１００質量部に対し通常５〜１００質量部、好ましくは１０〜６０質量部である。
【００４８】
このようにしてエポキシ化反応を行った後は、反応物を水洗後又は水洗無しに加熱減圧下、１１０〜２５０℃、圧力１０ｍｍＨｇ以下でエピハロヒドリン類や他の添加溶媒などを除去して粗エポキシ樹脂が得られる。
【００４９】
また、さらに加水分解性ハロゲンの少ないエポキシ樹脂とするために、粗エポキシ樹脂を再びトルエン、メチルイソブチルケトンなどの溶剤に溶解し、水酸化ナトリウム、水酸化カリウムなどのアルカリ金属水酸化物の水溶液を加えて、さらに反応させて閉環を確実なものにすることもできる。この場合、アルカリ金属水酸化物の使用量は粗エポキシ樹脂中に残存する加水分解性塩素１モルに対して、通常０．５〜１０モル、好ましくは１．２〜５．０モルである。この反応の反応温度は通常５０〜１２０℃、反応時間は通常０．５〜３時間であることが好ましい。反応速度の向上を目的として、４級アンモニウム塩やクラウンエーテル等の相関移動触媒を存在させてもよい。相関移動触媒を使用する場合のその使用量は、粗エポキシ樹脂１００質量部に対して０．１〜３．０質量部の範囲が好ましい。
【００５０】
反応終了後、生成した塩を濾過、水洗などにより除去し、さらに、加熱減圧下トルエン、メチルイソブチルケトンなどの溶剤を留去することにより本発明のエポキシ樹脂が得られる。
【００５１】
次に、本発明のエポキシ樹脂組成物は、前記した芳香族多環骨格を有するエポキシ樹脂、望ましくは前記したエポキシ樹脂と、硬化剤とからなるものであるが、本発明においては、さらに他のエポキシ樹脂を併用してもよい。
【００５２】
併用し得るエポキシ樹脂は、ビスフェノールＡ型エポキシ樹脂、ビスフェノールＦ型エポキシ樹脂、ビフェニル型エポキシ樹脂、テトラメチルビフェニル型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂、テトラブロモビスフェノールＡ型エポキシ樹脂、ブロム化フェノールノボラック型エポキシ樹脂などが挙げられる。これらのなかでも特に流動性の点からビスフェノールＡ型エポキシ樹脂、ビスフェノールＦ型エポキシ樹脂、ビフェニル型エポキシ樹脂、テトラメチルビフェニル型エポキシ樹脂、ジシクロペンタジエン−フェノール付加反応型エポキシ樹脂が好ましい。
【００５３】
これらの併用し得るエポキシ樹脂は、組成物中の全エポキシ樹脂成分中２０質量％以下であることが好ましい。
【００５４】
本発明のエポキシ樹脂組成物に用いられる硬化剤は、種々のエポキシ樹脂用硬化剤が使用でき、アミン系化合物、酸無水物系化合物、アミド系化合物、フェノ−ル系化合物などのエポキシ樹脂用硬化剤が挙げられる。
【００５５】
具体的には、ジアミノジフェニルメタン、ジエチレントリアミン、トリエチレンテトラミン、ジアミノジフェニルスルホン、イソホロンジアミン、ジシアンジアミド、リノレン酸の２量体とエチレンジアミンとより合成されるポリアミド樹脂、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂、クレゾールアラルキル樹脂、ナフトールアラルキル樹脂、ビフェニル変性フェノールアラルキル樹脂、フェノールトリメチロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂、アミノトリアジン変性フェノール樹脂等を始めとする多価フェノール化合物、及びこれらの変性物、イミダゾ−ル、ＢＦ３−アミン錯体、並びにグアニジン誘導体などが挙げられる。またこれらの硬化剤は単独で用いてもよく、２種以上を混合してもよい。
【００５６】
これらの硬化剤のなかでも、特に耐熱性が優れる点では、例えば、フェノールノボラック樹脂、ナフトールノボラック樹脂、フェノールトリメチロールメタン樹脂が特に好ましく、耐湿性が優れる点では、フェノールアラルキル樹脂、クレゾールアラルキル樹脂、ナフトールアラルキル樹脂、ビフェニル変性フェノールアラルキル樹脂が特に好ましく、難燃性が優れる点では、フェノールアラルキル樹脂、クレゾールアラルキル樹脂、ナフトールアラルキル樹脂、ビフェニル変性フェノールアラルキル樹脂、アミノトリアジン変性フェノール樹脂が特に好ましい。
ここで、フェノールアラルキル樹脂、ナフトールアラルキル樹脂、ビフェニル変性フェノールアラルキル樹脂とは、例えば、下記一般式（５）又は一般式（６）で表されるものが挙げられる。
【００５７】
【化９】
2008274297.tif 000010
尚、ここでＲ１はそれぞれ独立的に水素原子、メチル基、エチル基を表し、Ｒ２は水素原子又はメチル基を表す。また、ｎは平均値であり０〜１０の範囲を示す。
【００５８】
前記硬化剤の使用量は、硬化反応が充分で、硬化物性が良好となる点から、エポキシ樹脂のエポキシ基１当量に対して、硬化剤中の活性水素基が０．７〜１．５当量になる範囲が好ましい。
【００５９】
また、硬化促進剤を適宜使用することもできる。硬化促進剤としては公知慣用のものがいずれも使用できるが、例えば、リン系化合物、第３級アミン、イミダゾール、有機酸金属塩、ルイス酸、アミン錯塩等が挙げられる。半導体封止材料用途としては、リン系化合物ではトリフェニルフォスフィン、第３級アミンでは１，８−ジアザビシクロ−［５，４，０］−ウンデセン（ＤＢＵ）などが、硬化性、耐熱性、電気特性、耐湿信頼性などが優れるために好ましい。
【００６０】
本発明のエポキシ樹脂組成物には、上記した各成分に加え、さらに無機質充填材を使用することが好ましい。特に、半導体封止材料としては、かかる無機質充填材は必須の成分となる。この無機質充填材は、具体的には、溶融シリカ、結晶シリカ、アルミナ、窒化珪素、窒化アルミ等が挙げられる。
【００６１】
無機質充填材の配合量を特に大きくする場合は、溶融シリカを用いることが好ましい。溶融シリカは、破砕状、球状のいずれでも使用可能であるが、溶融シリカの配合量を高め、且つ成形材料の溶融粘度の上昇を抑えるためには、球状のものを主に用いる方が好ましい。さらに、球状シリカの配合量を高めるためには、球状シリカの粒度分布がより広くなるように調製することが好ましい。
【００６２】
また必要に応じて、シランカップリング剤、離型剤、顔料等の種々の配合剤を添加することができる。
【００６３】
本発明のエポキシ樹脂組成物は、主成分たるエポキシ樹脂自体が優れた難燃性を発現するため、ハロゲン化合物等の難燃付与剤の使用は不要であり、この場合、実質的にハロゲン化合物を含有しない難燃性組成物となる。
【００６４】
しかしながら、用途によってハロゲン化合物やその他の難燃付与剤を併用できるときは、難燃効果の更なる向上の為に、必要に応じて難燃付与剤を使用してもよい。難燃付与剤としては、ハロゲン化合物、燐原子含有化合物や窒素原子含有化合物や無機系難燃化合物などが挙げられる。具体的には、テトラブロモビスフェノールＡ型エポキシ樹脂などのハロゲン化合物、赤燐、燐酸エステル化合物などの燐原子含有化合物、メラミンなどの窒素原子含有化合物、水酸化アルミニウム、水酸化マグネシウム、硼酸亜鉛、硼酸カルシウムなどの無機系難燃化合物が挙げられる。
【００６５】
本発明のエポキシ樹脂組成物は、上記各成分を均一に混合することにより得られる。本発明のエポキシ樹脂組成物は、難燃性や耐熱性が要求される各種の用途に適用することができるが、前記した通り、電気又は電子部品材料、とりわけ半導体封止材料や回路基板用ワニスとして特に有用である。
【００６６】
前記半導体封止材材料は、エポキシ樹脂、硬化剤及び無機充填材、必要に応じその他の成分を押出機、ニ−ダ、ロ−ル等を用いて均一になるまで充分に混合して製造することができる。ここで用いる充填剤は、シリカが好ましい。また、無機充填材の使用量は通常、充填率３０〜９５質量％となる範囲であり、難燃性や耐湿性や耐ハンダクラック性の向上、線膨張係数の低下を図るためには、好ましくは７０質量％以上、それらの効果を顕著なものとするには８０質量％以上であることが特に好ましい。
【００６７】
次に、前記回路基板材料用ワニスは、また本発明のエポキシ樹脂組成物をトルエン、キシレン、アセトン、メチルエチルケトン、メチルイソブチルケトン等の溶剤に溶解させることにより製造することができる。この際の溶剤の使用量は、前記回路基板材料用ワニス中、通常１０〜７０質量％であり、好ましくは１５〜６５質量％、特に好ましくは１５〜６５質量％なる範囲である。なお、前記回路基板材料は、具体的には、プリント配線基板、プリント回路板、フレキシブルプリント配線板、ビルドアップ配線板等が挙げられる。
【００６８】
本発明の硬化物は、前記エポキシ樹脂組成物を熱硬化させて得ることができる。該硬化物は成型物、積層物、注型物、接着剤、塗膜、フィルムとして使用できる。例えば、半導体封止材料の硬化物は注型物又は成型物であり、かかる用途の硬化物を得る方法としては、該組成物を注型、或いはトランスファ−成形機、射出成形機などを用いて成形し、さらに８０〜２００℃で２〜１０時間に加熱することにより硬化物を得ることができる。また、回路基板用ワニスの硬化物は積層物であり、この硬化物を得る方法としては、回路基板用ワニスをガラス繊維、カーボン繊維、ポリエステル繊維、ポリアミド繊維、アルミナ繊維、紙などの基材に含浸させ加熱乾燥してプリプレグを得て、それを熱プレス成形して得ることができる。
【実施例】
【００６９】
次に本発明を実施例、比較例により具体的に説明する。
【００７０】
（実施例１）
撹拌装置と加熱装置が付いた１リットル四つ口フラスコに、トリメチルハイドロキノン１５２ｇ（１．０モル）をトルエン５００ｇとエチレングリコールモノエチルエーテル２００ｇの混合溶媒に溶解した。その溶液にパラトルエンスルホン酸４．６ｇを加え、４１％ホルマリン４４ｇ（０．６モル）を発熱に注意しながら滴下して、水分を留去しながら１００〜１２０℃で１５時間撹拌した。次いで、冷却して析出結晶を濾別し、中性になるまで繰り返し水で洗浄した後に、乾燥して下記の多価ヒドロキシ化合物、１３２ｇ（ＧＰＣ純度：９８％）を得た。図１のＮＭＲスペクトル（１３Ｃ）と図２のＩＲスペクトル（ＫＢｒ）と図３のマススペクトルから構造を同定した。
【００７１】
【化１０】
2008274297.tif 000011
【００７２】
（実施例２）
温度計、滴下ロート、冷却管、攪拌機を取り付けたフラスコに窒素ガスパージを施しながら、実施例１で得られた多価ヒドロキシ化合物、１４９ｇ（水酸基１．０当量）、エピクロルヒドリン４６３ｇ（５．０モル）、ｎ−ブタノール５３ｇ、テトラエチルベンジルアンモニウムクロライド２．３ｇを仕込み溶解させた。６５℃に昇温した後に、共沸する圧力までに減圧して、４９％水酸化ナトリウム水溶液８２ｇ（１．０モル）を５時間かけて滴下した、次いで同条件下で０．５時間攪拌を続けた。この間、共沸で留出してきた留出分をディーンスタークトラップで分離して、水層を除去し、油層を反応系内に戻しながら反応した。その後、未反応のエピクロルヒドリンを減圧蒸留して留去させた。それで得られた粗エポキシ樹脂にメチルイソブチルケトン５５０ｇとｎ−ブタノール５５ｇとを加え溶解した。さらにこの溶液に１０％水酸化ナトリウム水溶液１５ｇを添加して８０℃で２時間反応させた後に洗浄液のＰＨが中性となるまで水１００ｇで水洗を３回繰り返した。次いで共沸によって系内を脱水し、精密濾過を経た後に、溶媒を減圧下で留去して目的の下記構造式で表わされるエポキシ樹脂（Ａ）１８８ｇを得た。得られたエポキシ樹脂のエポキシ当量は２２７ｇ／ｅｑ．であった。また、図４のＮＭＲスペクトル（１３Ｃ）、と図５のＩＲスペクトル（ＫＢｒ）、と図６のマススペクトルから構造を同定した。さらに、ＧＰＣ分析より平均繰り返し単位数ｐは０．１であることを確認した。
【００７３】
【化１１】
2008274297.tif 000012
【００７４】
（実施例３）
ホルマリンをベンズアルデヒド６４ｇ（０．６モル）に変更した以外は、実施例１と同様にして、下記に示される目的の多価ヒドロキシ化合物１７５ｇ（ＧＰＣ純度：９９％）を得た。図７のＮＭＲスペクトル（１３Ｃ）と図８のＩＲスペクトル（ＫＢｒ）と図９のマススペクトルから構造を同定した。
【００７５】
【化１２】
2008274297.tif 000013
【００７６】
（実施例４）
実施例１で得られた多価フェノール化合物の代わりに、実施例３で得られた多価フェノール化合物１８７ｇ（水酸基当量１．０ｇ／ｅｑ．）に代えた以外は、実施例２と同様にして、目的の下記構造式で表わされるエポキシ樹脂（Ｂ）２２０ｇを得た。得られたエポキシ樹脂のエポキシ当量は２６２ｇ／ｅｑ．であった。また、図１０のＮＭＲスペクトル（１３Ｃ）、と図１１のＩＲスペクトル（ＫＢｒ）、と図１２のマススペクトルから構造を同定した。さらに、ＧＰＣチャートから下記構造式の繰り返し単位数ｐは０．１であることを確認した。
【００７７】
【化１３】
2008274297.tif 000014
【００７８】
（実施例５）
ホルマリンをビフェニルアルデヒド１９７ｇ（１．２モル）に変更した以外は実施例１と同様にして、目的の下記構造式で表わされる多価フェノール化合物４４８ｇ（ＧＰＣ純度：９９％）を得た。この化合物の水酸基当量は２２５ｇ／ｅｑ．（アセチル化法）であり、ＧＰＣによる純度は９９％であった。
【００７９】
【化１４】
2008274297.tif 000015
【００８０】
（実施例６）
実施例１で得られた多価フェノール化合物の代わりに、実施例５で得られた多価フェノール化合物２２５ｇ（水酸基当量１．０ｇ／ｅｑ．）に代えた以外は、実施例２と同様にして、目的の下記構造式で表わされるエポキシ樹脂（Ｃ）２４７ｇを得た。得られたエポキシ樹脂のエポキシ当量は３０３ｇ／ｅｑ．であり、マススペクトルのＭ＋＝５６２であることから下記構造式であることを確認した。また、ＧＰＣから下記構造式の繰り返し単位数ｐは０．１であることを確認した。
【００８１】
【化１５】
2008274297.tif 000016
【００８２】
（実施例７）
２，７ジヒドロキシナフタレン３２０ｇ（２．０モル）及びホルマリンをビフェニルアルデヒド２３６ｇ（１．２モル）に変更した以外は実施例１と同様にして、目的の下記構造式で表わされる多価フェノール化合物２７６ｇ（ＧＰＣ純度：９９％）を得た。この化合物の水酸基当量は１５７ｇ／ｅｑ．（アセチル化法）であり、ＧＰＣによる純度は９９％であった。
【００８３】
【化１６】
2008274297.tif 000017
【００８４】
（実施例８）
実施例１で得られた多価フェノール化合物の代わりに、実施例７で得られた多価フェノール化合物１５７ｇ（水酸基当量１．０ｇ／ｅｑ．）に代えた以外は、実施例２と同様にして、目的の下記構造式で表わされるエポキシ樹脂（Ｄ）１９０ｇを得た。得られたエポキシ樹脂のエポキシ当量は２３０ｇ／ｅｑ．であり、マススペクトルのＭ＋＝４２６であり、下記構造式のエポキシ樹脂であることを確認した。また、ＧＰＣから繰り返し単位数ｐは０．１であることを確認した。
【００８５】
【化１７】
2008274297.tif 000018
【００８６】
（実施例９）
ホルマリンを４−メチルベンズアルデヒド１６２ｇ（１．２モル）に変更した以外は実施例１と同様にして、下記構造式で表わされる多価フェノール化合物３８８ｇ（ＧＰＣ純度：９９％）、を得た。この化合物の水酸基当量は１９４ｇ／ｅｑ．（アセチル化法）であり、ＧＰＣによる純度は９９％であった。
【００８７】
【化１８】
2008274297.tif 000019
【００８８】
（実施例１０）
実施例１で得られた多価フェノール化合物の代わりに、実施例９で得られた多価フェノール化合物１９４ｇ（水酸基当量１．０ｇ／ｅｑ．）に代えた以外は、実施例２と同様にして、目的の下記構造式で表わされるエポキシ樹脂（Ｅ）２２５ｇを得た。得られたエポキシ樹脂のエポキシ当量は２７３ｇ／ｅｑ．であり、マススペクトルのＭ＋＝５００であることから下記構造式のエポキシ樹脂であることを確認した。また、ＧＰＣから繰り返し単位数ｐは０．１であることを確認した。
【００８９】
【化１９】
2008274297.tif 000020
【００９０】
（実施例１１）
ホルマリンを３，４−ジメチルベンズアルデヒド１７９ｇ（１．２モル）に変更した以外は実施例１と同様にして、目的の下記構造式で表わされる多価フェノール化合物３９９ｇ（ＧＰＣ純度：９９％）を得た。この化合物の水酸基当量は２０１ｇ／ｅｑ．（アセチル化法）であり、ＧＰＣによる純度は９９％であった。
【００９１】
【化２０】
2008274297.tif 000021
【００９２】
（実施例１２）
実施例１で得られた多価フェノール化合物の代わりに、実施例１１で得られた多価フェノール化合物２０１ｇ（水酸基当量１．０ｇ／ｅｑ．）に代えた以外は、実施例２と同様にして、下記構造式で表わされるエポキシ樹脂（Ｆ）２３０ｇを得た。得られたエポキシ樹脂のエポキシ当量は２７７ｇ／ｅｑ．であり、マススペクトルのＭ＋＝５１４であることから下記構造式で表されるエポキシ樹脂であることを確認した。また、ＧＰＣから繰り返し単位数ｐは０．１であることを確認した。
【００９３】
【化２１】
2008274297.tif 000022
【００９４】
（実施例１３）
ホルマリンを２，３−ジメチルベンズアルデヒド１７９ｇ（１．２モル）に変更した以外は実施例１と同様にして、下記構造式で表わされる多価フェノール化合物、３９８ｇ（ＧＰＣ純度：９９％）、を得た。この化合物の水酸基当量は２０１ｇ／ｅｑ．（アセチル化法）、であり、ＧＰＣによる純度は９９％であった。
【００９５】
【化２２】
2008274297.tif 000023
【００９６】
（実施例１４）
実施例１で得られた多価フェノール化合物の代わりに、実施例１３で得られた多価フェノール化合物２０１ｇ（水酸基当量１．０ｇ／ｅｑ．）に代えた以外は、実施例２と同様にして、下記構造式で表わされるエポキシ樹脂（Ｇ）２２９ｇを得た。得られたエポキシ樹脂のエポキシ当量は２７６ｇ／ｅｑ．であり、マススペクトルのＭ＋＝５１４であることから下記構造式で表されるエポキシ樹脂あることを確認した。また、ＧＰＣから繰り返し数ｐは０．１であることを確認した。
【００９７】
【化２３】
2008274297.tif 000024
【００９８】
（実施例１５〜１７及び比較例１〜３）
上記エポキシ樹脂樹脂（Ａ）〜（Ｃ）、比較用のエポキシ樹脂としてＢＰＡ型エポキシ樹脂（ＥＰＩＣＬＯＮ  ８５０Ｓ：大日本インキ化学工業（株）製）、クレゾールノボラック型エポキシ樹脂（ＥＰＩＣＬＯＮ  Ｎ−６６５−ＥＸＰ−Ｓ：大日本インキ化学工業（株））、ジシクロペンタジエン−フェノール重付加物型エポキシ樹脂（ＥＰＩＣＬＯＮ  ＨＰ−７２００：大日本インキ化学工業（株）製；エポキシ当量２６３ｇ／ｅｑ、軟化点６５℃、１５０℃の溶融粘度０．８ポイズ）を用い、硬化剤としてフェノールアラルキル樹脂（ミレックス  ＸＬＣ−ＬＬ：三井化学（株）、製）、硬化促進剤としてトリフェニルフォスフィン（ＴＰＰ）、無機充填材として球状シリカを用いて、第１表に示した組成で配合し、２本ロールを用いて１００℃の温度で１０分間溶融混練して目的の組成物を得た。尚、表中の組成は質量基準の配合比を示すものである。
【００９９】
これを１８０℃で１０分間プレス成形し、その後１８０℃で５時間さらに硬化せしめた後に、ＵＬ−９４試験法に準拠した厚さ１．６ｍｍの試験片を作成した。得られた試験片の難燃性試験結果を第１表に示す。
【０１００】
【表１】
2008274297.tif 000025
【図面の簡単な説明】
【０１０１】
【図１】図１は、実施例１で得られた多価ヒドロキシ化合物の１３Ｃ  ＮＭＲスペクトルである。
【図２】図２は、実施例１で得られた多価ヒドロキシ化合物のＩＲスペクトルである。
【図３】図３は、実施例１で得られた多価ヒドロキシ化合物のマススペクトルである。
【図４】図４は、実施例２で得られたエポキシ樹脂の１３Ｃ  ＮＭＲスペクトルである。
【図５】図５は、実施例２で得られたエポキシ樹脂のＩＲスペクトルである。
【図６】図６は、実施例２で得られたエポキシ樹脂のマススペクトルである。
【図７】図７は、実施例３で得られた多価ヒドロキシ化合物の１３Ｃ  ＮＭＲスペクトルである。
【図８】図８は、実施例３で得られた多価ヒドロキシ化合物のＩＲスペクトルである。
【図９】図９は、実施例３で得られた多価ヒドロキシ化合物のマススペクトルである。
【図１０】図１０は、実施例４で得られたエポキシ樹脂の１３Ｃ  ＮＭＲスペクトルである。
【図１１】図１１は、実施例４で得られたエポキシ樹脂のＩＲスペクトルである。
【図１２】図１２は、実施例４で得られたエポキシ樹脂のマススペクトルである。
【図１】
2008274297.tif 000029
【図２】
2008274297.tif 000030
【図３】
2008274297.tif 000031
【図４】
2008274297.tif 000032
【図５】
2008274297.tif 000033
【図６】
2008274297.tif 000034
【図７】
2008274297.tif 000035
【図８】
2008274297.tif 000036
【図９】
2008274297.tif 000037
【図１０】
2008274297.tif 000038
【図１１】
2008274297.tif 000039
【図１２】
2008274297.tif 000040